Brevet FR2858626A1 — publié le 20050211

[Domaine de l'invention] La présente invention concerne des polyamides semi aromatiques souples à faible reprise en humidité. Ces polyamides ont aussi de bonnes propriétés d'allongement. Ces polyamides ont une résistance thermomecanique élevée. Les polyamides 6 et 6,6 ont des températures de fusion élevées mais leur transformation est difficile et de plus leur reprise en eau est trop élevée ce qui pénalise leurs propriétés mécaniques et leur résistance au vieillissement. De plus ils sont trop rigides pour être utilisés comme tuyaux il est alors nécessaire de les assouplir par des plastifiants ou des modifiants choc. On perd alors toutes les propriétés. Les polyamides 12 et 11 sont très utilisés dans l'industrie automobile à cause de leurs remarquables propriétés mécaniques, leur facilité d'emploi et leur résistance au vieillissement. Cependant audelà de 160 C de température de service leur résistance thermomécanique n'est pas suffisante. L'invention concerne des polyamides devant remplacer les polyamides 12 et 11 mais dont la tenue thermomécanique est améliorée mais tout en conservant leur facilité de transformation et leur souplesse. [L'art antérieur et le problème technique] Il existe des copolyamides téréphtaliques sur base 6 (par ex 6,6/6,T ou 6/6, T ou encore 6,I/6,T à majorité 6, T) qui ont des Tf très élevées, au-delà de 300 C. Ces produits sont très rigides et leur allongement à la rupture est inférieur à 10% ce qui empêche leur usage dans le domaine d'extrusion des tubes. Le brevet EP 550314 exemplifie des copolyamides 12/6,T. Le brevet US 3 843 611 décrit les copolyamides 12,12/12,T. Le brevet US 5 708 125 décrit les copolyamides 10,6/10,T. Aucun de ces arts antérieurs ne décrit une aptitude éventuelle au vieillissement. De plus aucun de ces art antérieurs ne décrit la nécessité de polyamides souples. Le but de la présente invention est de trouver des polyamides ayant une résistance au vieillissement alors qu'ils sont soumis à une haute température de service tout en restant souples. On a maintenant trouvé de telles compositions. [Brève description de l'invention] La présente invention concerne une composition comprenant, en poids, le total étant 100 : - 60 à 99,5% (de préférence 70 à 93%) d'au moins un copolyamide de formule X/Y,Ar dans laquelle : # Y désigne les restes d'une diamine aliphatique ayant de 8 à 20 atomes de carbone, # Ar désigne les restes d'un diacide carboxylique aromatique, # X désigne soit les restes de l'acide aminoundecanoïque NH2-(CH2)10-COOH, du lactame 12 ou de l'aminoacide correspondant soit le motif Y, x reste de la condensation de la diamine avec un diacide aliphatique (x) ayant entre 8 et 20 atomes de carbone soit encore le motif Y,I reste de la condensation de la diamine avec l'acide isophtalique, - 0,5 à 40% (de préférence 7 à 30%) d'au moins un produit choisi parmi les plastifiants, les nanocharges, les polyoléfines, les polyoléfines réticulées et des additifs. Avantageusement la viscosité inhérente du copolyamide est comprise entre 0,5 et 2 et de préférence entre 0,8 et 1,8. L'avantage de ces compositions est la faible reprise en eau qui ne dépasse pas 3% en poids. De préférence X/ Y, Ar désigne : - le 11/10,T qui résulte de la condensation de l'acide aminoundecanoïque, de la 1,10-décanediamine et de l'acide téréphtalique, - le 12/12,T qui résulte de la condensation du lactame 12, de la 1,12dodécanediamine et de l'acide téréphtalique, -le 10,10/10,T qui résulte de la condensation de l'acide sébacique, de la 1,10décanediamine et de l'acide téréphtalique, - le 10,I/10,T qui résulte de la condensation de l'acide isophtalique, de la 1,10décanediamine et de l'acide téréphtalique. La présente invention concerne aussi des structures comprenant une couche constituée de la composition ci dessus. Cette structure est utile pour faire des dispositifs de stockage ou de transfert de fluides en particulier dans les automobiles. L'invention concerne aussi ces dispositifs. Ces dispositifs peuvent être des réservoirs, des tuyaux, des récipients. Ces structures peuvent comprendre d'autres couches constituées d'autres matériaux. Les compositions de l'invention peuvent remplacer les caoutchoucs ou les métaux. Les compositions de l'invention sont utiles aussi comme matériaux pour les câbles électriques et peuvent remplacer des polymères fluorés. Les compositions de l'invention sont utiles comme matériaux pour des formulations chargées : ex charges magnétiques. Les compositions de l'invention servent alors de liant de ce type de charges. On a aussi découvert que si on ajoutait un polyamide aliphatique dans les compositions de l'invention alors on ameliorait fortement la tenue thermo-oxydatie. La tenue thermo-oxydative est définie comme la 1/2 vie avec l'allongement rupture qui atteint 50% de l'allongement initial c'est à dire le temps au bout duquel l'allongement à la rupture diminue de moitié. A titre d'exemple de polyamide aliphatique on peut citer le PA11, le PA 12, le PA10,10(diamine C10 et diacide C10), le PA 12.12(diamine C12 et diacide Cl 2), les copolyamides resultant de la condensation d'au moins deux lactames (ou des aminoacides correspondants), les copolyamides resultant de la condensation d'au moins un lactame, au moins une diamine et au moins un diacide, ainsi que les PA aliphatiques resultant de la condensation de l'hexamethylene diamine avec un diacide CIO à C36 (par exemple le PA6,10, le PA 6,12, le PA 6,14 et le PA 6,36). Il est avantageux que ces polyamides soient miscibles avec le PA X/Y,Ar cité plus haut. Il est aussi avantageux que ces polyamides aient une reprise en eau en saturation inférieure à 3,5%. Avantageusement la quantité de ce polyamide aliphatique qu'on rajoute est comprise entre 5 et 40% pour respectivement 95 à 60% de PA X/Y,Ar. Avantageusement ce polyamide aliphatique qu'on ajoute contient un catalyseur organique ou minéral qu'on a ajouté soit au cours de sa préparation soit ultérieurement. De préférence c'est de l'acide phosphorique ou hypophosphorique. La quantité de catalyseur peut être jusqu'à 3000 ppm par rapport à la quantité du polyamide aliphatique et avantageusement entre 50 et 1000 ppm. Par exemple les compositions de l'invention dans lesquelles le PA est le 1 l/10,T et qui contiennent 0,6% en poids d'un stabilisant thermique de type phénol, phosphite, iodure de potassium (par ex l'iodine 101 ou 201 de Ciba speciality chemicals) a une demi-vie de 24 à 48h. Si dans cette composition on ajoute 30% de PA11 (pour 70% de PA X/Y,Ar) contenant 600ppm H3P04 la demi vie passe à plus de 1250 h. [Description détaillée de l'invention] S'agissant du diacide aromatique on peut citer l'acide téréphtalique, l'acide isophtalique, bibenzoïque, naphtalène dicarboxylique, l'acide 4,4'diphénylenedicarboxylique, l'acide bis(p-carboxyphényl) méthane, l'éthylène bis pbenzoïque acide, l'acide 1-4 tétraméthylène bis(p-oxybenzoïque), l'acide éthylène bis (para oxybenzoïque), l'acide 1,3-triméthylène bis (p-oxybenzoique). De préférence c'est l'acide téréphtalique, il est désigné par "T". S'agissant de "Y" la diamine peut être une alpha-oméga diamine à chaîne droite. De préférence elle a de 9 à 14 atomes de carbone. Selon une forme préférée c'est la 1,10-décanediamine. Elle peut être branchée ou être un mélange d'une diamine linéaire (chaîne droite) et d'une diamine branchée. S'agissant de "X" et plus particulièrement de "x" dans "Y, x" c'est avantageusement un alpha-oméga diacide aliphatique à chaîne droite. De préférence il a entre 9 et 14 atomes de carbone. S'agissant des proportions de X, Y et Ar, Y et Ar sont en proportions st#chiométriques ou très proches. Il y a avantageusement entre 0,5 et 0,7 mole de X pour 1 mole de Y (ou une mole de Ar). 0,5 moles de X veut dire aussi 0,5 moles de Y, x c'est à dire 0,5 moles de Y et 0,5 moles de x dans le groupement Y, x. De même 0,5 moles de X veut dire aussi 0,5 moles de Y,I c'est à dire 0,5 moles de Y et 0,5 moles de I dans le groupement Y,I. Si Y est à longue chaîne, par exemple a au moins de l'ordre de 15 à 18 atomes de carbone alors les proportions de X peuvent être très faibles voire nulles. Le copolyamide se réduit à Y, Ar. L'invention concerne aussi les compositions précédentes dans lesquelles X/Y, Ar est devenu Y, Ar et Y désigne les restes d'une diamine aliphatique ayant de 10 à 20 (de préférence de 15 à 20 et mieux de 18 à 20) atomes de carbone. Si X/Y, Ar désigne le 10,10/10,T alors les proportions de X peuvent être plus élevées et être comprises entre 0,5 mole pour 1 mole de Y et 1 mole pour 0,05 mole de Y. Par exception à ce qui a été écrit plus haut, si X/Y,Ar désigne le 10,I/10,T alors alors la proportion de 10,1 est plus élevée que celle de 10,T. S'agissant du plastifiant il est choisi parmi les dérivés de benzène sulfonamide, tels que le n-butyl benzène sulfonamide (BBSA), l'éthyl toluène sulfonamide ou le N- cyclohexyl toluène sulfonamide ; esters d'acides hydroxy-benzoïques, tels que le parahydroxybenzoate d'éthyl-2 hexyle et le parahydroxybenzoate de décyl-2 hexyle ; les esters ou éthers du tétrahydrofurfuryl alcool, comme l'oligoéthylèneoxytétrahydrofurfurylalcool ; les esters de l'acide citrique ou de l'acide hydroxy-malonique, tels que l'oligoéthylèneoxy malonate. On peut citer aussi le decyl héxyl parahydroxybenzoate et l'éthyl héxyl parahydroxybenzoate. Un plastifiant particulièrement préféré est le n-butyl benzène sulfonamide (BBSA). S'agissant des nanocharges on désigne ainsi des particules de toute forme l'une au moins de leurs dimensions étant de l'ordre du nanomètre. Avantageusement ce sont des charges exfoliables lamellaires. En particulier, les charges exfoliables lamellaires sont des silicates et notamment des argiles traitées organophiles ; argiles qui se présentent sous forme de feuillets sont rendues organophiles par intercalation entre ceux-ci de molécules organiques ou polymères, et sont obtenues en particulier selon un procédé tel que décrit dans le brevet US 5,578,672 . De préférence, les argiles utilisées sont du type smectite, soit d'origine naturelle comme notamment les montmorillonites, les bentonites, les saponites, les hectorites, les fluorohectorites, les beidellites, les stibensites, les nontronites, les stipulgites, les attapulgites, les illites, les vermiculites, les halloysites, les stevensites, les zéolithes, les terres à foulon et le mica, soit d'origine synthétique comme les permutites . A titre d'exemple on peut citer les argiles organophiles décrites dans le brevet US 6117932. De préférence l'argile est modifiée avec une substance organique par une liaison ionique avec un ion onium ayant 6 atomes de carbone ou plus. Si le nombre d'atomes de carbone est inférieur à 6 l'ion onium organique est trop hydrophile et donc la compatibilité avec le polymère (le mélange de (A) et (B)) peut décroître. A titre d'exemple d'ion onium organique on peut citer les ions héxylammonium, les ions octylammonium, les ions 2-éthylhéxylammonium, les ions dodécylammonium, les ions laurylammonium, les ions octadecylammonium (stéarylammonium), les ions dioctyldiméthylammonium, les ions trioctylammonium, les ions distéaryldiméthylammonium, les ions stéaryltriméthylammonium et les ions laurate d'ammonium. II est recommandé d'utiliser une argile ayant la plus grande surface possible de contact avec le polymère. Plus la surface de contact est grande plus la séparation des lamelles d'argile sera importante. La capacité d'échange cationique de l'argile est de préférence comprise entre 50 et 200 milliéquivalents pour 100g. Si la capacité est inférieure à 50 l'échange des ions oniums est insuffisant et la séparation des lamelles d'argile peut être difficile. Au contraire si la capacité est supérieure à 200 la force de liaison entre les lamelles d'argile est si forte que la séparation des lamelles peut être difficile. A titre d'exemple d'argile on peut citer la smectite, la montmorillonite, la saponite, l'hectorite, la beidellite, la stibensite, la nontronite, la vermiculite, l'halloysite et le mica. Ces argiles peuvent être d'origine naturelle ou synthétique. La proportion d'ion onium organique est avantageusement entre 0,3 et 3 équivalent de la capacité d'échange ionique de l'argile. Si la proportion est inférieure à 0,3 la séparation des lamelles d'argile peut être difficile. Si la proportion est supérieure à 3 il peut y avoir dégradation du polymère. La proportion d'ion onium organique est de préférence entre 0,5 et 2 équivalent de la capacité d'échange ionique de l'argile. Les nanocharges peuvent être ajoutées aux monomères et être présentes pendant la polymérisation du copolyamide ou être ajoutées après la polymérisation. S'agissant des polyoléfines réticulées cette phase peut provenir (i) de la réaction de deux polyoléfines ayant des groupes réactifs entre eux, (ii) de polyoléfines maleisées avec une molécule diamino monomérique, oligomérique ou polymérique, (iii) d'une (ou plusieurs) polyoléfine insaturée porteur d'insaturation et réticulable par exemple par voie peroxyde. S'agissant de la réaction de deux polyoléfines cette phase réticulée provient par exemple de la réaction : - d'un produit (A) comprenant un époxyde insaturé, - d'un produit (B) comprenant un anhydride d'acide carboxylique insaturé, - éventuellement d'un produit (C) comprenant un acide carboxylique insaturé ou d'un acide alphaomegaaminocarboxylique. S'agissant des polyoléfines réticulées à titre d'exemple de produit (A) on peut citer ceux contenant de l'éthylène et un époxyde insaturé. Selon une première forme de l'invention (A) est soit un copolymère de l'éthylène et d'un époxyde insaturé soit une polyoléfine greffée par un époxyde insaturé. S'agissant de la polyoléfine greffée par un époxyde insaturé on entend par polyoléfine les polymères comprenant des motifs oléfines tels que par exemple des motifs éthylène, propylène, butène-1, ou tout autre alpha oléfine. A titre d'exemple, on peut citer - les polyéthylènes tels que les LDPE, HDPE, LLDPE ou VLDPE, le polypropylène, les copolymères éthylène/ propylène, les EPR (éthylène/ propylène Rubber) ou encore les PE métallocènes (copolymères obtenus par catalyse monosite), - les copolymères blocs styrène/ éthylène-butène/ styrène (SEBS), les copolymères blocs styrène / butadiène / styrène (SBS), les copolymères blocs styrène/ isoprène / styrène (SIS), les copolymères blocs styrène / éthylène-propylène/ styrène, les éthylène/ propylène/ diène (EPDM) ; - les copolymères de l'éthylène avec au moins un produit choisi parmi les sels ou les esters d'acides carboxyliques insaturés, ou les esters vinyliques d'acides carboxyliques saturés. Avantageusement, la polyoléfine est choisie parmi le LLDPE, le VLDPE, le polypropylène, les copolymères éthylène/ acétate de vinyle ou les copolymères éthylène/ (méth) acrylate d'alkyle. La densité peut être avantageusement comprise entre 0,86 et 0,965, l'indice de fluidité (MFI) peut être compris entre 0,3 et 40 (en g/10 min à 190 C sous 2,16 kg) . S'agissant des copolymères de l'éthylène et d'un époxyde insaturé on peut citer par exemple les copolymères de l'éthylène d'un (meth) acrylate d'alkyle et d'un époxyde insaturé ou les copolymères de l'éthylène, d'un ester vinylique d'acide carboxylique saturé et d'un époxyde insaturé. La quantité époxyde peut être jusqu'à 15 % en poids du copolymère et la quantité d'éthylène d'au moins 50 % en poids. Avantageusement (A) est un copolymère de l'éthylène d'un (meth)acrylate d'alkyle et d'un époxyde insaturé. De préférence le (meth) acrylate d'alkyle est tel que l'alkyle possède 2 à 10 atomes de carbone. Le MFI (indice de fluidité à l'état fondu) de (A) peut être par exemple entre 0,1 et 50 (g/10 min à 190 C sous 2,16 kg). Des exemples d'acrylate ou methacrylate d'alkyle utilisables sont notamment le methacrylate de méthyle, l'acrylate d'éthyle, l'acrylate de n-butyle, l'acrylate d'isobutyle, l'acrylate de 2-éthylhexyle. Des exemples d'époxydes insaturés utilisables sont notamment : - les esters et éthers de glycidyle aliphatiques tels que l'allylglycidyléther, le vinylglycidyléther, le maléate et l'itaconate de glycidyle, l'acrylate et le methacrylate de glycidyle, et - les esters et éthers de glycidyle alicycliques tels que le 2-cyclohexène-lglycidyléther, le cyclohexène-4,5-diglycidylcarboxylate, le cyclohexène-4-glycidyl carboxylate, 5-norbornène-2-méthyl-2-glycidyl carboxylate et endocis-bicyclo(2,2,1)-5heptène-2,3-diglycidyl dicarboxylate. Selon une autre forme de l'invention le produit (A) est un produit ayant deux fonctions époxyde tel que par exemple le diglycidyl ether du bisphenol A (DGEBA). A titre d'exemple de produit (B) on peut citer ceux contenant de l'éthylène et un anhydride d'acide carboxylique insaturé. (B) est soit un copolymère de l'éthylène et d'un anhydride d'acide carboxylique insaturé soit une polyoléfine greffée par un anhydride d'acide carboxylique insaturé. La polyoléfine peut être choisie parmi les polyoléfines citées plus haut et devant être greffées par un époxyde insaturé. Des exemples d'anhydrides d'acide dicarboxylique insaturé utilisables comme constituants de (B) sont notamment l'anhydre maléique, l'anhydride itaconique, l'anhydride citraconique, l'anhydride tétrahydrophtalique. A titre d'exemples on peut citer les copolymères de l'éthylène d'un (meth) acrylate d'alkyle, d'un anhydride d'acide carboxylique insaturé et les copolymères de l'éthylène, d'un ester vinylique d'acide carboxylique saturé et d'un anhydride d'acide carboxylique insaturé. La quantité d'anhydre carboxylique insaturé peut être jusqu'à 15 % en poids du copolymère et la quantité d'éthylène d'au moins 50 % en poids. Avantageusement (B) est un copolymère de l'éthylène d'un (meth)acrylate d'alkyle et d'un anhydride carboxylique insaturé. De préférence le (meth)acrylate d'alkyle est tel que l'alkyle possède 2 à 10 atomes de carbone. Le (méth) acrylate d'alkyle peut être choisi parmi ceux cités plus haut. Le MFI de (B) peut être par exemple entre 0,1 et 50 (g/10 min à 190 C sous 2,16 kg). Selon une autre forme de l'invention (B) peut être choisi parmi les acides polycarboxyliques aliphatiques, alicycliques ou aromatiques, leurs anhydrides partiels ou totaux. A titre d'exemples d'acides aliphatiques on peut citer l'acide succinique, l'acide glutarique, l'acide pimélique, l'acide azélaique, l'acide sébacique, l'acide adipique, l'acide dodecanedicarboxylique, l'acide octadecanedicarboxylique, l'acide dodecenesuccinique et l'acide butanetetracarboxylique. A titre d'exemples d'acides alicycliques on peut citer l'acide cyclopentanedicarboxylique, l'acide cyclopentanetricarboxylique, l'acide cyclopentanetetracarboxylique, l'acide cyclohexane dicarboxylique, l'acide hexane tricarboxylique, l'acide methylcyclopentane dicarboxylique, l'acide tetrahydrophtalique, l'acide endométhylènetetrahydrophtalique et l'acide méthylèndométhylène-tetrahydrophtalique. A titre d'exemples d'acides aromatiques on peut citer l'acide phtalique, l'acide isophtalique, l'acide téréphtalique, l'acide trimellilique, l'acide trimesique, l'acide pyromellitique. A titre d'exemples d'anhydrides on peut citer les anhydrides partiels ou totaux des acides précédents. On utilise avantageusement l'acide adipique. On ne sortirait pas du cadre de l'invention si une partie du copolymère (B) est remplacée par un copolymère éthylène-acide acrylique ou un copolymère éthylène anhydride maléique l'anhydride maléique ayant été en tout ou partie hydrolysé. Ces copolymères peuvent aussi comprendre un (meth) acrylate d'alkyle. cette partie peut représenter jusqu'à 30% de (B). Quant au produit (C) comprenant un acide carboxylique insaturé on peut citer à titre d'exemple les produits (B) hydrolysés en tout ou partie. (C) est par exemple un copolymère de l'éthylène et d'un acide carboxylique insaturé et avantageusement un copolymère de l'éthylène et de l'acide (méth)acrylique. On peut encore citer les copolymères de l'éthylène, d'un (méth)acrylate d'alkyle et de l'acide acrylique. Ces copolymères ont un MFI entre 0,1 et 50 (g/10 min à 190 C sous 2,16 kg). La quantité d'acide peut être jusqu'à 10 % en poids et de préférence 0,5 à 5 %. La quantité de (méth) acrylate est de 5 à 40 % en poids. (C) peut aussi être choisi parmi les acides alphaomegaaminocarboxyliques tels que par exemple NH2-(CH2)5COOH, NH2-(CH2)10COOH et NH2(CH2)1i-COOH et de préférence l'acide aminoundecanoïque. La proportion de (A) et (B) nécessaire pour former la phase réticulée est déterminée selon les règles habituelles de l'art par le nombre de fonctions réactives présentes dans (A) et dans (B). Par exemple dans les phases réticulées contenant (C) choisi parmi les acides alphaomegaaminocarboxyliques si (A) est un copolymère de l'éthylène d'un (meth) acrylate d'alkyle et d'un époxyde insaturé et (B) un copolymère de l'éthylène, d'un (meth) acrylate d'alkyle et d'un anhydride d'acide carboxylique insaturé les proportions sont telles que le rapport entre les fonctions anhydride et les fonctions époxy soit voisin de 1. La quantité d'acide alphaomegaaminocarboxylique est alors de 0,1 à 3 % et de préférence 0,5 à 1,5 % de (A) et (B). S'agissant de (C) comprenant un acide carboxylique insaturé c'est-à-dire (C) étant choisi par exemple parmi les copolymères éthylène / (méth) acrylate d'alkyle / acide acrylique, la quantité de (C) et (B) peut être choisie de telle sorte que le nombre de fonctions acide et de fonctions anhydride soit au moins égal au nombre de fonctions époxyde et avantageusement on utilise des produits (B) et (C) tels que (C) représente 20 à 80 % en poids de (B) et de préférence 20 à 50 %. On ne sortirait pas du cadre de l'invention si on ajoutait un catalyseur. Ces catalyseurs sont généralement utilisés pour les réactions entre les époxy et les anhydrides. Parmi les composés capables d'accélérer la réaction entre la fonction époxy présente dans (A) et la fonction anhydride ou acide présente dans (B) on peut citer notamment : - des amines tertiaires telles que la diméthyllaurylamine, la diméthylstéarylamine, la N-butylmorpholine, la N,N-diméthylcyclohexylamine, la benzyldiméthylamine, la pyridine, la diméthylamino-4-pyridine, le méthyl-1-imidazole, la tétraméthyléthylhydrazine, la N,N-diméthylpipérazine, la N,N,N',N'-tétraméthyl-1,6- hexanediamine, un mélange d'aminés tertiaires ayant de 16 à 18 carbones et connues sous l'appellation de diméthylsuifamine - le l,4-diazabicyclo[2,2,2]octane (DABCO) - des phosphines tertiaires telles que la triphénylphosphine - des alkyldithiocarbamates de zinc. La quantité de ces catalyseurs est avantageusement de 0,1 à 3 % et de préférence 0,5 à 1 % de (A) + (B) + (C). S'agissant des polyoléfines non réticulées on peut citer les polyoléfines décrites dans le paragraphe précédent et destinées à être greffées par des groupes réactifs. On peut encore citer les produits (A) ou (B) ou (C) du paragraphe précédent mais utilisés seuls pour ne pas reticuler. A titre d'exemple on peut citer les élastomères EPR, EPDM ces élastomères pouvant être greffés pour faciliter leur compatibilisation avec le copolyamide. On peut encore citer les élastomères acryliques par exemple ceux du type NBR, HNBR, X-NBR. S'agissant de la préparation des compositions de l'invention On peut utiliser tous les procédés conventionnels de synthèse des polyamides et copolyamides. Les compositions selon l'invention peuvent renfermer en outre au moins un additif choisi parmi : - les colorants ; - les pigments ; - les azurants ; - les anti-oxydants ; - les ignifugeants; - les stabilisants UV. les agents nucléants. Revendications 1. Composition comprenant, en poids, le total étant 100 : - 60 à 99,5% (de préférence 70 à 93%) d'au moins un copolyamide de formule X/Y,Ar dans laquelle : # Y désigne les restes d'une diamine aliphatique ayant de 8 à 20 atomes de carbone, # Ar désigne les restes d'un diacide carboxylique aromatique, # X désigne soit les restes de l'acide aminoundecanoïque NH2-(CH2)10-COOH, du lactame 12 ou de l'aminoacide correspondant soit le motif Y, x reste de la condensation de la diamine avec un diacide aliphatique (x) ayant entre 8 et 20 atomes de carbone soit encore le motif Y, I reste de la condensation de la diamine avec l'acide isophtalique, - 0,5 à 40% (de préférence 7 à 30%) d'au moins un produit choisi parmi les plastifiants, les nanocharges, les polyoléfines, les polyoléfines réticulées et des additifs. 2. Composition selon la revendication 1 dans laquelle la proportion du copolyamide est de 70 à 93% pour 7 à 30% d'au moins un produit choisi parmi les plastifiants, les nanocharges, les polyoléfines, les polyoléfines réticulées et des additifs. 3. Composition selon la revendication 1 ou 2 dans laquelle la viscosité inhérente du copolyamide est comprise entre 0,5 et 2. 4. Composition selon la revendication 3 dans laquelle la viscosité inhérente du copolyamide est comprise entre 0,8 et 1,8. 5. Composition selon l'une quelconque des revendications précédentes dans laquelle Ar désigne l'acide téréphtalique. 6. Composition selon l'une quelconque des revendications précédentes dans laquelle la diamine "Y" est avantageusement une alpha-oméga diamine à chaîne droite de 9 à 14 atomes de carbone. 7. Composition selon la revendication 6 dans laquelle la diamine est la 1,10décanediamine. 8. Composition selon l'une quelconque des revendications précédentes dans laquelle Y et Ar sont en proportions st#chiométriques ou très proches. 9. Composition selon l'une quelconque des revendications 1 à 8 dans laquelle il y a entre 0,5 et 0,7 mole de X pour 1 mole de Y (ou une mole de Ar). 10. Composition selon l'une quelconque des revendications 1 à 8 dans laquelle X/Y, Ar désigne le 10,10/10,T et les proportions de X sont comprises entre 0,5 mole pour 1 mole de Y et 1 mole pour 0,05 mole de Y. 11. Composition selon l'une quelconque des revendications 1 à 9 dans laquelle X/Y, Ar designe le 11/10,T qui résulte de la condensation de l'acide aminoundecanoïque, de la 1,10-décanediamine et de l'acide téréphtalique. 12. Composition selon l'une quelconque des revendications 1 à 9 dans laquelle X/Y, Ar désigne le 12/12,T qui résulte de la condensation du lactame 12, de la 1,12dodécanediamine et de l'acide téréphtalique. 13. Composition selon l'une quelconque des revendications 1 à 9 dans laquelle X/Y,Ar désigne le 10,10/10,T qui résulte de la condensation de l'acide sébacique, de la 1,10-décanediamine et de l'acide téréphtalique. 14. Composition selon l'une quelconque des revendications 1 à 9 dans laquelle X/Y, Ar désigne le 10,I/10,T qui résulte de la condensation de l'acide isophtalique, de la 1,10-décanediamine et de l'acide téréphtalique. 15. Composition comprenant, en poids, le total étant 100 : - 60 à 99,5% (de préférence 70 à 93%) d'au moins un copolyamide de formule Y,Ar dans laquelle : # Y désigne les restes d'une diamine aliphatique ayant de 10 à 20 atomes de carbone, # Ar désigne les restes d'un diacide carboxylique aromatique, - 0,5 à 40% (de préférence 7 à 30%) d'au moins un produit choisi parmi les plastifiants, les nanocharges, les polyoléfines, les polyoléfines réticulées et des additifs. 16. Composition selon la revendication 15 comprenant, en poids, le total étant 100 : - 70 à 93% d'au moins un copolyamide de formule Y, Ar dans laquelle : # Y désigne les restes d'une diamine aliphatique ayant de 18 à 20 atomes de carbone, # Ar désigne les restes d'un diacide carboxylique aromatique, - 7 à 30% d'au moins un produit choisi parmi les plastifiants, les nanocharges, les polyoléfines, les polyoléfines réticulées et des additifs. 17. Structures comprenant une couche constituée de la composition selon l'une quelconque des revendications précédentes. 18. Structures selon la revendication 17 comprenant d'autres couches d'autres matériaux. 19. Dispositifs de stockage ou de transfert de fluides comprenant les structures selon la revendication 17 ou 18. 20. Matériaux pour les câbles électriques constitués de la composition selon l'une quelconque des revendications 1 à 16. 21. Matériaux pour des formulations chargées constitués de la composition selon l'une quelconque des revendications 1 à 16.